(57)【要約】【課題】スキン層の厚みを制御することのできるゴム製品の製造方法を提供する。【解決手段】自動車用ドアのドア開口周縁にはオープニングトリムが装着されている。オープニングトリムは、トリム部５及び中空状のシール部６を備えるとともに、シール部表面にスキン層６ａが形成されている。オープニングの製造に際しては、未加硫未発泡のゴム材料を押出した中間成形体３３を金型３６に嵌め込み、中空部２０に対しエアーを吹き込む。そして、このエアー圧Ｐによりシール部６をキャビティ面３６ｄに圧接し、発泡を抑えた状態で加熱する。これにより、シール部６の表層部が未発泡のまま加硫され、当該表層部にスキン層６ａが形成される。その後、減圧された状態で加熱を続けることにより、加硫されていない残りの未加硫未発泡のゴム材料が加硫・発泡され、シール部６が完成する。【選択図】      図９
2009241337.tif 000002
【特許請求の範囲】
【請求項１】
発泡したスポンジゴム部分の少なくとも一部の表層部に非発泡のスキン層を有したゴム製品の製造方法であって、
少なくとも前記スポンジゴム部分に対応して、発泡剤を含有した未加硫未発泡状態のゴム材料を押し出して、押出成形体を成形する押出成形工程と、
前記押出成形体を、当該押出成形体の外周形状と少なくとも一部が同一形状のキャビティ面を有する金型に入れる型入れ工程と、
前記押出成形体の内部に形成される中空部、又は、前記押出成形体と前記金型のキャビティ面との間に形成される中空部を閉塞し、当該中空部に対し前記発泡剤による発泡圧以上の圧力のガスを注入するガス注入工程と、
前記ガスの圧力によって、前記スポンジゴム部分となる前記押出成形体の所定部分の少なくとも一部を前記キャビティ面に押付けた状態で、前記金型を介して前記押出成形体を加熱することにより、前記キャビティ面に当接した前記所定部分の表層部に未発泡のまま加硫されてなるスキン層を形成するスキン層形成工程と、
前記スキン層の形成後、前記注入したガスを抜いた状態で、加硫されていない残りの未加硫未発泡のゴム材料を加硫発泡させて前記スポンジゴム部分を形成する加硫発泡工程とを備えたことを特徴とするゴム製品の製造方法。
【請求項２】
前記スキン層の厚みが、０．１ｍｍ以上、０．５ｍｍ以下の範囲内となることを特徴とする請求項１に記載のゴム製品の製造方法。
【請求項３】
前記ゴム製品は、
前記スキン層を有したスポンジゴムよりなるシール部を備えてなる自動車用シール部材であることを特徴とする請求項１又は請求項２に記載のゴム製品の製造方法。
【発明の詳細な説明】
【技術分野】
【０００１】
本発明は、押出成形されるゴム製品であって、特に発泡したスポンジゴム部分の表層部に非発泡のスキン層を有したゴム製品の製造方法に関するものである。
【背景技術】
【０００２】
押出成形されるゴム製品としては、例えば自動車に取付けられる自動車用シール部材などが知られている。自動車用シール部材の一つに、オープニングトリムウエザストリップ（以下、単にオープニングトリムという）がある。オープニングトリムは、耐候性に優れた合成ゴム、例えばエチレン・プロピレン・ジエン共重合体（ＥＰＤＭ）ゴム等により形成される。
【０００３】
オープニングトリムは、車体のドア開口周縁部に装着されるトリム部と、当該トリム部に一体的に形成される中空状のシール部とを有している。トリム部は、強度確保の観点からインサート部材を埋設した非発泡形態のソリッドゴムにより形成される。一方、シール部は、可撓性を確保するため発泡形態のスポンジゴムによって形成される。さらに、スポンジゴム製のシール部の表層部には、耐久性・耐摩耗性の向上や、外観品質の向上等を図るため、例えば非発泡のソリッドゴム等よりなる薄肉状のスキン層が形成される。
【０００４】
かかるオープニングトリムは、公知の押出成形法によって未加硫状態で押し出された押出成形体を加硫することにより得られる。
【０００５】
より詳しくは、トリム部用のソリッドゴム材料の押出機と、シール部用のスポンジゴム材料の押出機とからそれぞれ供給される未加硫ゴム材料を１つのダイスから所定形状に同時押出する。併せて、スキン層用の押出機からシート状に押し出されたソリッドゴム材料をシール部の表面に積層する。このようにして、トリム部とシール部とが一体となった押出成形体が成形される。
【０００６】
このように成形された押出成形体は、まず内部発熱を利用した高周波加硫槽（ＵＨＦ）に案内され、急速昇温されて一次加硫が施される。この時、その熱によりスポンジゴム材料中の発泡剤が作用して発泡が開始する。その後、外部加熱を利用した熱風加硫槽（ＨＡＶ）に案内され、保温されて二次加硫が施される。これにより、加硫が完了し、その後の各種加工工程を経てオープニングトリムが完成する。
【０００７】
しかし、上記のように、シート状に押出されたソリッドゴム材料等を貼り合せ、スキン層を積層形成する製造方法では、比較的薄肉のスキン層を形成することが難しい。その結果として、例えば、スキン層が厚肉となってしまうと、シール部の剛性が高くなり、ドア閉力（ドアを閉鎖する際の反力）が大きくなるといった不具合が生じるおそれがある。
【０００８】
これに対し、シール部に対応して、未加硫未発泡のスポンジゴム材料を押出成形するとともに、まずシール部の表面に熱風を当てる又は電子線を照射する等して、その表面を未発泡状態のまま加硫させてスキン層を形成し、その後、残りの部位を加硫発泡させ、スポンジゴムとするといった製造方法もある（例えば、特許文献１参照。）。このような技術を用いることで、スポンジゴム部分の表層部位に比較的薄肉のスキン層を形成することができる。
【特許文献１】特開平１０−５２８６７号公報
【発明の開示】
【発明が解決しようとする課題】
【０００９】
しかしながら、上述したように単に未加硫未発泡のスポンジゴム材料の表面を熱してスキン層を形成する方法では、加硫（架橋反応）と発泡とが同時に進行していくため、スキン層を比較的厚く形成しようとしても所望の厚みを得ることが困難であった。つまり、従来技術では、最終的に形成されるスキン層の厚みを制御することが困難であった。
【００１０】
尚、かかる課題は、オープニングトリム等の自動車用シール部材に限らず、他のゴム製品の製造に際しても内在するものである。
【００１１】
本発明は上記問題点を解決するためになされたものであって、その目的は、スキン層の厚みを制御することのできるゴム製品の製造方法を提供することにある。
【課題を解決するための手段】
【００１２】
以下、上記課題等を解決するのに適した各手段につき項分けして説明する。なお、必要に応じて対応する手段に特有の作用効果等を付記する。
【００１３】
手段１．発泡したスポンジゴム部分の少なくとも一部の表層部に非発泡のスキン層を有したゴム製品の製造方法であって、
少なくとも前記スポンジゴム部分に対応して、発泡剤を含有した未加硫未発泡状態のゴム材料を押し出して、押出成形体を成形する押出成形工程と、
前記押出成形体を、当該押出成形体の外周形状と少なくとも一部が同一形状のキャビティ面を有する金型に入れる型入れ工程と、
前記押出成形体の内部に形成される中空部、又は、前記押出成形体と前記金型のキャビティ面との間に形成される中空部を閉塞し、当該中空部に対し前記発泡剤による発泡圧以上の圧力のガスを注入するガス注入工程と、
前記ガスの圧力によって、前記スポンジゴム部分となる前記押出成形体の所定部分の少なくとも一部を前記キャビティ面に押付けた状態で、前記金型を介して前記押出成形体を加熱することにより、前記キャビティ面に当接した前記所定部分の表層部に未発泡のまま加硫されてなるスキン層を形成するスキン層形成工程と、
前記スキン層の形成後、前記注入したガスを抜いた状態で、加硫されていない残りの未加硫未発泡のゴム材料を加硫発泡させて前記スポンジゴム部分を形成する加硫発泡工程とを備えたことを特徴とするゴム製品の製造方法。
【００１４】
上記手段１の製造方法では、押出成形体を金型に入れ、中空部を塞ぎ、発泡圧以上の圧力のガスを注入して、スポンジゴム部分となる所定部分の一方側から圧力をかけ、他方側を金型に押え付けた状態で、金型を介して加熱する。これにより、ガスの圧力によってゴム材料の発泡が抑制された状態で、金型から伝わる熱により当該金型に当接した面が加熱・加硫され、スキン層が形成される。その後、所定の厚みのスキン層が形成された段階でガスを抜き、中空部内の圧力を下げた状態で加熱を続けると発泡が開始され、加硫されていない残りの未加硫未発泡のゴム材料が加硫されつつ発泡していく。このようにして、表層部に非発泡のスキン層を有したスポンジゴム部分が形成される。このような製造方法を用いれば、ガスの注入時間を制御することにより、最終形成されるスキン層の厚みをコントロールすることができる。また、少なくともスポンジゴム部分については単一材料を押出機から押出すことで成形することができるため、従来のように表層部に異なる材料からなるものを貼り合せる場合に比べ、製造工程や設備の簡素化、ひいてはコスト削減を図ることができる。
【００１５】
さらに、金型を使用することにより、大気開放下で自由発泡させるよりも、最終形状の寸法を一定にすることができる。また、押出成形体の表面を金型で押え付けているため、表面が滑らかな外観品質の良い製品を製造することができる。
【００１６】
手段２．前記スキン層の厚みが、０．１ｍｍ以上、０．５ｍｍ以下の範囲内となることを特徴とする手段１に記載のゴム製品の製造方法。
【００１７】
スキン層の厚みが０．１ｍｍ未満である場合には、スポンジゴム部分の耐久性等が低下するおそれがあり、０．５ｍｍを超える場合には剛性が高くなりすぎ、スポンジゴム部分に本来必要とされる可撓性が低下するおそれがある。これに対し、スキン層の厚みが０．１ｍｍ以上０．５ｍｍ以下の範囲内に設定されていることにより、耐久性や可撓性を兼ね備えたバランスの良いゴム製品を製造することができる。
【００１８】
なお、別体のシート状に押出されたソリッドゴム材料等を貼り合せ、スキン層を積層形成する方法では、スキン層の厚みを０．５ｍｍ以下にすることは難しく、スキン層が０．５ｍｍを超える比較的厚肉なものとなってしまう。逆に、電子線や熱風を当てる等を施してインテグラルなスキン層を形成する方法では、加硫と発泡とが同時に進行してしまうため、スキン層の厚みを０．１ｍｍ以上にすることは難しく、スキン層の厚みが例えば０．０１ｍｍ〜０．０．２ｍｍ程度になってしまう。
【００１９】
手段３．前記ゴム製品は、
前記スキン層を有したスポンジゴムよりなるシール部を備えてなる自動車用シール部材であることを特徴とする手段１又は手段２に記載のゴム製品の製造方法。
【００２０】
自動車用シール部材のシール部は、ある程度の耐久性や可撓性、外観品質を備える必要があるため、上記製造方法がより奏効することとなる。
【発明を実施するための最良の形態】
【００２１】
〔第１実施形態〕
以下に、一実施形態について図面を参照して説明する。図１に示すように、自動車１の側方にはドア２が開閉可能に設けられ、ドア２に対応するボディ側のドア開口３周縁にはゴム製品（自動車用シール部材）としてのオープニングトリム４が装着されている。本実施形態のオープニングトリム４は、主としてＥＰＤＭ（エチレン−プロピレン−ジエン共重合）ゴムによって構成されており、全体として環状をなす。
【００２２】
図２に示すように、オープニングトリム４はトリム部５及びシール部６を備えている。トリム部５は、車内側側壁部１１、車外側側壁部１２及び両側壁１１，１２を連結する連結部１３を備えており、全体として断面略Ｕ字状をなす。トリム部５の内部には金属製のインサート１４が埋設されている。
【００２３】
車外側側壁部１２の内面（車内側面）にはトリム部５の内側（車内側）に向かって延びる複数の保持リップ部１５が一体形成され、車内側側壁部１１の内面（車外側面）にはトリム部５の内側（車外側）に向かって延びる保持リップ部１６が一体形成されている。連結部１３には図示しないガーニッシュ等の内装品の端部を覆う意匠リップ１８が延出形成されている。
【００２４】
ドア開口３周縁には、前記ボディのインナパネル２１及びアウタパネル２２が接合されることによりフランジ２３が形成されており、このフランジ２３にトリム部５が嵌め込まれることにより、オープニングトリム４がドア開口３周縁に保持される。
【００２５】
一方、シール部６は、車外側側壁部１２から車外側に突出するようにトリム部５と一体形成されている。シール部６は、内部に中空部２０を有してなる断面中空状のシール部である。そして、ドア２閉時には、シール部６がドア２の周縁に圧接されることで、ドア２と自動車１のボディとの間がシールされる。
【００２６】
トリム部５は、非発泡形態のＥＰＤＭソリッドゴムにより構成されている。一方、シール部６は、大部分が発泡形態のＥＰＤＭスポンジゴムよりなるが、その表層部位には非発泡のスキン層６ａが形成されている。シール部６の全体の厚みＷ１が１．０ｍｍ程度に設定されているのに対し、スキン層６ａの厚みＷ２は０．１ｍｍ以上０．３ｍｍ以下に設定されている。
【００２７】
次にオープニングトリム４の製造方法について図３〜図８を参照して説明する。図３〜図８はそれぞれオープニングトリム４の製造工程の一部を示す模式図であり、各図中においてオープニングトリム４となるワークは左側（上流側）から右側（下流側）に進みながら製造される。
【００２８】
まず、押出成形工程において、押出成形体としての中間成形体３３〔図９（ａ）参照〕が押出成形される。図３に示すように、押出成形工程において使用される製造ラインでは、２台の押出機３０，３１が１つの共押出用のダイス３２に接続されている。２台の押出機３０，３１のうちの一方は、トリム部５を形成するためのＥＰＤＭソリッドゴム材料を押出すソリッドゴム押出機３０であり、他方は、シール部６を形成するためのＥＰＤＭスポンジゴム材料を押出すスポンジゴム押出機３１である。
【００２９】
ソリッドゴム押出機３０に対しては、未加硫のＥＰＤＭソリッドゴム材料とともにインサート１４が連続的に供給される。一方、スポンジゴム押出機３１に対し供給される未加硫未発泡のＥＰＤＭスポンジゴム材料には、硫黄化合物等の架橋剤が含有されるとともに、重炭酸ナトリウム等の発泡剤が含有されている。
【００３０】
そして、各押出機３０，３１から供給される材料がダイス３２より同時押出され、ＥＰＤＭソリッドゴム材料によってインサート１４が被覆された状態のトリム部５に対応する部位と、シール部６とが一体となった中間成形体３３が所定断面形状で成形される。この段階では、トリム部５に対応するインサート１４を埋設した部位が、図９（ａ）に示すように開いた状態で略平板状に押出される。
【００３１】
その後、図４に示すように中間成形体３３は、カッター３５により所定の寸法に裁断される。裁断された中間成形体３３は、続く型入れ工程にて金型３６に嵌め込まれる。図９（ｂ）に示すように、金型３６は、中間成形体３３の長手方向に沿った長尺状の３つの型３６ａ，３６ｂ，３６ｃからなる。そして、図５に示すように、これらを型締めした際には、上流側端部（図５左側）が底となる有底筒状をなし、その内部には、中間成形体３３の外周形状と同一形状のキャビティ面３６ｄが形成される。
【００３２】
中間成形体３３は、金型３６に嵌め込まれる際、金型３６の上流側端部によって自身の上流側端部が押しつぶされる。これにより、シール部６がつぶれ、中空部２０の上流側端部が塞がれた状態となる。
【００３３】
続いて、金型３６の下流側端部からシール部６の中空部２０に対しノズル３８を挿し込み、中空部２０の下流側端部を塞ぐ。これにより、中間成形体３３（中空部２０）の両端部が閉塞された状態となる。そして、ガス注入工程にて、ノズル３８から中空部２０内にガスとしての高温のエアーを吹き込む。エアーを吹き込むことで、シール部６が膨張して、図９（ｂ）に示すように、キャビティ面３６ｄに圧接される。エアー圧Ｐとしては、ＥＰＤＭスポンジゴム材料の発泡圧（例えば０．６ＭＰａ）以上の圧力（例えば０．６ＭＰａ〜１．０ＭＰａ）がかけられる。これにより、シール部６の内側（中空部２０側）から圧力をかけ、その反対側にあたるシール部６の外表面がキャビティ面３６ｄに押え付けられた状態となる。
【００３４】
そして、中間成形体３３は、金型３６に入れられ、エアー圧Ｐをかけられた状態のまま、図６に示すように、加硫槽４０に搬送され、加熱される。加熱手段としては、例えばマイクロ波加熱装置、電熱加熱装置、熱風加熱装置等が挙げられる。
【００３５】
金型３６が高温に加熱されることにより、当該金型３６と当接した中間成形体３３の外表面が加熱され、当該外表面から内方へ加硫が進行していく。特にシール部６に関しては、エアー圧Ｐが内側からかかることによって発泡が抑制されている。そのため、金型３６から伝わる熱によりキャビティ面３６ｄに当接した表層部が未発泡のまま加硫され、当該表層部にスキン層６ａが形成される（スキン層形成工程）。一方、シール部６の内側（中空部２０側）は、金型３６に当接していないため、加硫がそれほど進まない。なお、トリム部５に対応する部位に関しては、発泡剤が含有されてないため発泡はせず、加硫だけが進行していく。
【００３６】
その後、図９（ｃ）に示すように、所定時間経過後、スキン層６ａが予め設定された厚みＷ２に達するタイミングで、ノズル３８が外されてエアー抜きが行われる。これにより、中空部２０内の圧力が大気圧まで下がる。図７に示すように、大気圧条件下で加熱を続けると、シール部６においては発泡が開始され、加硫されていない残りの未加硫未発泡のＥＰＤＭスポンジゴム材料が加硫されつつ発泡していく（加硫発泡工程）。このようにして、表層部に非発泡のスキン層６ａを有したシール部６が形成される。
【００３７】
加硫完了後、金型３６ごと冷却し、図８に示すように金型３６を型開きして中間成形体３３を取り出す〔図９（ｄ）参照〕。その後、中間成形体３３の両端部をカッター４１，４２で裁断する。両端部を裁断するのは、寸法合わせを行うとともに、金型３６による挟持や、ノズル３８の挿入によって変形した部分を切除するためである。
【００３８】
所定の寸法にした後、曲げ加工を施して断面略Ｕ字状のトリム部５が形成される。その後、所定形状に折り曲げ、さらに両端部同士を接続することで上記オープニングトリム４が完成する。
【００３９】
以上詳述したように、表層部に非発泡のスキン層６ａを有したシール部６を形成するにあたり、本実施形態の製造方法を用いれば、エアー注入時間を制御することにより、最終形成されるスキン層６ａの厚みＷ２をコントロールすることができる。
【００４０】
また、少なくともシール部６については単一材料（ＥＰＤＭスポンジゴム材料）を押出機３１から押出すことで成形することができるため、従来のように表層部に異なる材料（ソリッドゴム材料）からなるものを貼り合せる場合に比べ、製造工程や設備の簡素化、ひいてはコスト削減を図ることができる。
【００４１】
さらに、本実施形態では、金型３６を使用することにより、大気開放下で自由発泡させるよりも、最終形状の寸法を一定にすることができる。
【００４２】
なお、シール部６は、ドア２を開放したときに外観に現れる部位であるため、直接スポンジゴム部分が外表面に露出してしまうと、外観品質が低下するおそれがある。この点、本実施形態では、シール部６の表層部にスキン層６ａが形成されることに加え、シール部６の表面を金型３６で押え付けて形成している。結果として、表面粗度が細かく、艶のある滑らかなシール部６を成形できるため、外観品質の向上を図ることができる。
【００４３】
また、スキン層６ａの厚みＷ２が比較的厚肉であると、ドア２閉時におけるシール部６の反発力が大きくなり、ドア２を閉じきる際に比較的大きな力を要するおそれがある。これに対し、本実施形態のようにスキン層６ａの厚みＷ２を、０．１ｍｍ以上０．５ｍｍ以下に設定することにより、ある程度の耐久性を確保しつつも、適度な可撓性を備えることができ、上記不具合の発生を低減することができる。
【００４４】
加えて、上記製造方法によりスキン層６ａを形成することにより、表層部に異なる材料からなるものを貼り合せる場合に比べ、スキン層６ａとスポンジ層との明確な界面が形成されにくいため、界面剥離による不具合が起こりにくい。
【００４５】
〔第２実施形態〕
上記第１実施形態では、本発明の製造方法によって製造されるゴム製品（自動車用シール部材）として、オープニングトリム４が例示されているが、ゴム製品はこれに限定されるものではない。例えば、ウエザストリップ等、他のゴム製品（自動車用シール部材）に具体化することもできる。
【００４６】
以下、本発明に係る第２実施形態について図面を参照して説明する。図１に示すように、ドア２には、その周縁に沿ってドアウエザストリップ（以下、単にウエザストリップという）５０が装着されている。
【００４７】
ウエザストリップ５０は、複数の押出成形部５１〔図１０（ｄ）参照〕と、各押出成形部５１の端部同士を接続するコーナー型成形部とから構成される。押出成形部５１は、ＥＰＤＭスポンジゴムにより形成されている。
【００４８】
図１０（ｄ）に示すように、ウエザストリップ５０の押出成形部５１は、ドア２周縁のリテーナに取付けられる取付基部５３と、当該取付基部５３から延びる中空シール部５５と、当該中空シール部５５の付根部から外方（車外側）へ延びるシールリップ部５６とを備えている。また、中空シール部５５内は、ブリッジ部５７により仕切られており、２つの中空部５４ａ，５４ｂを有している。そして、ドア２閉時には、中空シール部５５及びシールリップ５６がボディ側のドア開口３周縁に圧接して変形し、これにより自動車１のボディとドア２との間がシールされる。
【００４９】
ウエザストリップ５０の押出成形部５１は、上記第１実施形態のオープニングトリム４と同様の方法で成形されるため、ここでは異なる特徴部分についてのみ詳しく説明する。
【００５０】
本実施形態の押出成形工程では、１台の押出機によって押出された未加硫未発泡のＥＰＤＭスポンジゴム材料のみによって、中間成形体６０〔図１０（ａ）参照〕全体が成形される。
【００５１】
その後、中間成形体６０は、所定の寸法に裁断された後、図１０（ｂ）に示すように３つの型６１ａ，６１ｂ，６１ｃからなる金型６１に嵌め込まれる。
【００５２】
そして、金型６１を型締めした後、２つの中空部５４ａ，５４ｂに対しノズルを挿し込み、高温のエアーを吹き込む。エアーを吹き込むことで、取付基部５３や中空シール部５５が膨張して、キャビティ面６１ｄに圧接される。この状態で加熱されることで、図１０（ｃ）に示すように、キャビティ面６１ｄに当接した中間成形体６０の外周面全体にスキン層５９が形成される。
【００５３】
そして、所定時間経過後、エアー抜きが行われることで発泡が開始される。残りの未加硫未発泡のＥＰＤＭスポンジゴム材料が加硫されつつ発泡し、表層部に非発泡のスキン層５９を有した押出成形部５１〔図１０（ｄ）参照〕が完成する。
【００５４】
なお、シールリップ５６を形成するキャビティ空間では、エアーによる圧力はかかっていないものの、金型６１が両側から密着しており、自由発泡する空間がないため、発泡の進行が抑制される。逆にエアー抜き後の加硫発泡工程においても、若干、発泡が生じるものの、発泡が生じにくくなっている。結果として、シールリップ５６は、他のスポンジゴム部分に比べて発泡がやや少ない剛性の高いものとなる。
【００５５】
従って、本実施形態によれば、上記第１実施形態と同様の作用効果が奏されることとなる。また、取付基部５３の表層部にスキン層５９が形成されることにより、取付基部５３の耐久性を高めることができる。これにより、例えばリテーナへの取付けの際のクリップ等による表面の損傷等を防止することができる。
【００５６】
〔第３実施形態〕
上記第１，２実施形態では、中空部を有するゴム製品（自動車用シール部材）が例示されているが、ゴム製品はこれに限定されるものではない。
【００５７】
以下、本発明に係る第３実施形態について図面を参照して説明する。自動車１の前部にはエンジンルームを開閉するエンジンフード（ボンネット）が設けられている（図示略）。エンジンルームの前縁部には、これに対向するエンジンフードの前縁部との間をシールするフードシールウエザストリップが取付けられている。
【００５８】
フードシールウエザストリップは、直線状に形成された押出成形部７０〔図１１（ｄ）参照〕と、当該押出成形部７０の両端部に連続して形成された型成形部とから構成されている。押出成形部７０は、ＥＰＤＭスポンジゴムにより形成されている。
【００５９】
押出成形部７０は、エンジンルームの前縁部に固定される略平板状の取付基部７１と、エンジンフードの閉時においてこれに圧接する舌片状のシール部７２とを備えている。
【００６０】
シール部７２は、取付基部７１の前端部（図１１左側）より上方へ延出し、前方に凸となる断面略円弧形状に形成されている。
【００６１】
そして、エンジンフードの閉時には、エンジンフードの前縁部がシール部７２に圧接し、エンジンフードとエンジンルームとの間がシールされる。
【００６２】
押出成形部７０は、上記第１実施形態のオープニングトリム４と同様の方法で成形されるため、ここでは異なる特徴部分についてのみ詳しく説明する。
【００６３】
本実施形態の押出成形工程では、１台の押出機によって押出された未加硫未発泡のＥＰＤＭスポンジゴム材料のみによって、中間成形体７５〔図１１（ａ）参照〕全体が成形される。
【００６４】
その後、中間成形体７５は、所定の寸法に裁断された後、図１１（ｂ）に示すように２つの型７７ａ，７７ｂからなる金型７７に嵌め込まれる。但し、本実施形態における金型７７は、中間成形体７５の外周形状と厳密な意味での同一形状ではなく、一部が同一形状のキャビティ面７７ｄを有しており、金型７７を型締めした際、シール部７２の裏面と型７７ａとの間には中空部７８が形成される。
【００６５】
そして、中空部７８の両端部を塞いだ状態で、当該中空部７８に対しノズルを挿し込み、高温のエアーを吹き込む。エアーを吹き込むことで、シール部７２の表面が型７７ｂに圧接される。この状態で加熱されることで、図１１（ｃ）に示すように、シール部７２の裏面を除く、キャビティ面７７ｄに当接した中間成形体７５の他の部位全体にスキン層７３が形成される。
【００６６】
そして、所定時間経過後、エアー抜きが行われることで発泡が開始される。残りの未加硫未発泡のＥＰＤＭスポンジゴム材料が加硫されつつ発泡し、表層部に非発泡のスキン層７３を有した押出成形部７０〔図１１（ｄ）参照〕が完成する。
【００６７】
なお、取付基部７１を形成するキャビティ空間では、エアーによる圧力はかかっていないものの、金型７７が両側から密着しており、自由発泡する空間がないため、発泡の進行が抑制される。逆にエアー抜き後の加硫発泡工程においても、若干、発泡が生じるものの、発泡が生じにくくなっている。結果として、取付基部７１は、他のスポンジゴム部分に比べて発泡がやや少ない剛性の高いものとなる。
【００６８】
従って、本実施形態によれば、上記第１実施形態と同様の作用効果が奏されることとなる。また、取付基部７１の表層部にスキン層７３が形成されることにより、取付基部７１の耐久性を高めることができる。これにより、例えば取付け時のクリップ等による表面の損傷等を防止することができる。
【００６９】
また、シール部７２の裏面にスキン層７３が形成されないことで、可撓性が低下してシール性が低下してしまうといった不具合を回避することができる。
【００７０】
尚、上記実施の形態の記載内容に限定されず、例えば次のように実施してもよい。勿論、以下において例示しない他の応用例、変更例も当然可能である。
【００７１】
（ａ）上記第１実施形態では、フロント側のドア２に対応する自動車ボディ側のドア開口３周縁に設けられるオープニングトリム４の製造方法について具体化しているが、第２実施形態のようにドア２の周縁部、又は、リヤドア、バックドア、ラッゲージドア（トランクリッド）、ルーフドア（スライディングルーフパネル）等の他のドアの周縁部又はそれらのドアに対向するドアの開口周縁に設けられるウエザストリップの製造方法について適用することも可能である。また、第３実施形態のフードシールウエザストリップのように、他の自動車用シール部材の製造方法は勿論のこと、ホースなど他のゴム製品の製造方法に適用してもよい。
【００７２】
（ｂ）上記実施形態では、シール部６の全体の厚みＷ１が１．０ｍｍに設定されているのに対し、スキン層６ａの厚みＷ２は０．１ｍｍ以上０．３ｍｍ以下に設定されている。スキン層６ａの厚みＷ２はこれに限定されるものではなく、任意に設定可能である。
【００７３】
（ｃ）ガス注入工程の際の中空部の閉塞方法は上記実施形態に限定されるものではない。例えば、第１，２実施形態では、中間成形体の両端をクランプにより挟持し、第３実施形態では両端に栓をする等して閉塞した状態でガスを注入する構成としてもよい。また、吹き込むガスとしてはエアーの他に、例えばアルゴン等の不活性ガス等を吹き込むようにしてもよい。
【００７４】
（ｄ）上記実施形態では、ゴム製品を構成する素材としてＥＰＤＭを例示しているが、ＩＲ（イソプレンゴム）、ＣＲ（クロロプレンゴム）等の他のゴム材料を用いてもよい。
【図面の簡単な説明】
【００７５】
【図１】自動車を示す斜視図である。
【図２】一実施形態におけるオープニングトリムを示す断面図である。
【図３】押出成形工程を示す模式図である。
【図４】型入れ工程を示す模式図である。
【図５】ガス注入工程を示す模式図である。
【図６】スキン層形成工程を示す模式図である。
【図７】加硫発泡工程を示す模式図である。
【図８】型開き工程を示す模式図である。
【図９】（ａ）は押出成形された直後の中間成形体を示す断面図であり、（ｂ）は金型内でガスの注入された状態の中間成形体を示す断面図であり、（ｃ）はスキン層が形成された後、加硫・発泡が行われている状態の中間成形体を示す断面図であり、（ｄ）は加硫を終えた中間成形体を示す断面図である。
【図１０】（ａ）は第２実施形態に係る押出成形された直後の中間成形体を示す断面図であり、（ｂ）は金型内でガスの注入された状態の中間成形体を示す断面図であり、（ｃ）はスキン層が形成された後、加硫・発泡が行われている状態の中間成形体を示す断面図であり、（ｄ）は加硫を終えた中間成形体を示す断面図である。
【図１１】（ａ）は第３実施形態に係る押出成形された直後の中間成形体を示す断面図であり、（ｂ）は金型内でガスの注入された状態の中間成形体を示す断面図であり、（ｃ）はスキン層が形成された後、加硫・発泡が行われている状態の中間成形体を示す断面図であり、（ｄ）は加硫を終えた中間成形体を示す断面図である。
【符号の説明】
【００７６】
１…自動車、２…ドア、３…ドア開口、４…オープニングトリム、５…トリム部、６…シール部、６ａ…スキン層、３３…中間成形体、３６…金型、３６ｄ…キャビティ面３６ｄ。
【図１】
2009241337.tif 000003
【図２】
2009241337.tif 000004
【図３】
2009241337.tif 000005
【図４】
2009241337.tif 000006
【図５】
2009241337.tif 000007
【図６】
2009241337.tif 000008
【図７】
2009241337.tif 000009
【図８】
2009241337.tif 000010
【図９】
2009241337.tif 000011
【図１０】
2009241337.tif 000012
【図１１】
2009241337.tif 000013